ФЕНОЛ-ФОРМАЛЬДЕГИДНАЯ НОВОЛАЧНАЯ СМОЛА, ИМЕЮЩАЯ НИЗКУЮ КОНЦЕНТРАЦИЮ СВОБОДНОГО ФЕНОЛА

1. Композиция твердой новолачной смолы, включающая менее чем 1,5% свободного фенола и достаточное количество нефенольного растворителя так, что твердая новолачная смола проявляет вязкость расплава при 150°C менее чем 5000 cps.
2. Композиция твердой новолачной смолы по п.1, включающая менее чем 1,0% свободного фенола и проявляющая вязкость расплава при 150°C менее чем 4000 cps.
3. Композиция твердой новолачной смолы по п.1, включающая менее чем 0,5% свободного фенола и проявляющая вязкость расплава при 150°C менее чем 3000 cps.
4. Твердая новолачная смола по п.1, полученная при мольном соотношении фенола к формальдегиду (P:F) в диапазоне от 1:0,6 до 1:0,8.
5. Твердая новолачная смола по п.1, где новолачная смола без нефенольного растворителя проявляет вязкость расплава при 150°C от 2000 до 6000 cps при содержании свободного фенола от 3 до 7%.
6. Твердая новолачная смола по п.5, где твердая новолачная смола проявляет вязкость расплава, близкую к вязкости расплава новолачной смолы при содержании свободного фенола от 3 до 7%.
7. Твердая новолачная смола по п.1, включающая остаток двухосновного сложного эфира, отобранного из группы, включающей диметиладипат, диметилглютерат, диметилсукцинат и их смеси.
8. Способ создания твердой новолачной смолы, включающей менее чем 1,5% свободного фенола и проявляющей вязкость расплава менее чем 5000 cps при 150°C, при котором удаляют непрореагировавший фенол из расплавленной новолачной смолы для формирования расплавленной новолачной смолы с пониженным содержанием фенола; добавляют нефенольный растворитель, имеющий летучесть, равную или меньшую, чем у фенола, к расплавленной новолачной смоле с пониженным содержанием фенола; а затем охлаждают смолу, чтобы восстановить твердую новолачную смолу, включающую менее чем 1,5% свободного фенола и проявляющую вязкость расплава менее чем 5000 cps при 150°C.
9. Способ по п.8, где расплавленная новолачную смолу получают при мольном соотношении фенола к формальдегиду (P:F) в диапазоне от 1:0,6 до 1:0,8.
10. Способ по п.8, где нефенольным растворителем, имеющим летучесть, равную или меньшую, чем у фенола, является двухосновный сложный эфир, выбранный из группы, включающей диметиладипат, диметилглютерат, диметилсукцинат и их смеси.
11. Покрытая частица, имеющая покрытие, включающее отвержденную смесь твердой новолачной смолы по п.1 и сшивающее средство.
12. Покрытая частица по п.11, где частицей является расклинивающий наполнитель.
13. Покрытая частица по п.11, где частицей является агрегат литейной формы.
14. Покрытая частица по п.11, где сшивающим средством является метенамин.
15. Покрытая частица, имеющая покрытие, включающее смесь твердой новолачной смолы по п.1 и сшивающего средства.
16. Покрытая частица по п.15, где частицей является расклинивающий наполнитель.
17. Покрытая частица по п.15, где частицей является агрегат литейной формы.
18. Покрытая частица по п.15, где сшивающим средством является метенамин.
19. Жидкая новолачная смола, полученная с помощью растворения твердой новолачной смолы по п.1 в растворителе.
20. Композиция твердой новолачной смолы, созданная способом по п.8 и имеющая вязкость расплава при 150°C, близкую к вязкости расплава при 150°C расплавленной новолачной смолы, из которой был удален непрореагировавший фенол.